(57)【要約】【課題】手が水で濡れた状態でも、開封時の手の滑りを抑制できる包装材、これを用いた包装容器及び蓋体を提供する。【解決手段】透明基材の内層側に印刷層を有する包装材であって、前記透明基材の外層側の少なくとも一部に透明マット層を有し、前記透明マット層がバインダー樹脂及び吸油量が２５０［ｇ／１００ｇ］以上のマット剤を含む包装材、並びに包装材を用いた包装容器及び蓋体。【選択図】図１
2019108140.tif 000002
【特許請求の範囲】
【請求項１】
透明基材の内層側に印刷層を有する包装材であって、前記透明基材の外層側の少なくとも一部に透明マット層を有し、前記透明マット層がバインダー樹脂及び吸油量が２５０［ｇ／１００ｇ］以上のマット剤を含む、包装材。
【請求項２】
前記透明マット層の全固形分に対する前記マット剤の含有割合が２．０〜５０．０質量％である、請求項１に記載の包装材。
【請求項３】
前記マット剤の平均粒子径が０．１〜１５．０μｍである、請求項１又は２に記載の包装材。
【請求項４】
前記透明マット層の厚みが１．０〜１５．０μｍである、請求項１〜３のいずれか１項に記載の包装材。
【請求項５】
前記印刷層の内層側にシーラント層が積層されている、請求項１〜４のいずれか１項に記載の包装材。
【請求項６】
請求項１〜５のいずれか１項に記載の包装材で形成されている包装容器。
【請求項７】
前記包装容器の外周端部の少なくとも一部の最外層が前記透明マット層である、請求項６に記載の包装容器。
【請求項８】
前記包装容器がノッチ部又はつまみ部を有し、前記ノッチ部又は前記つまみ部の最外層が前記透明マット層である、請求項６に記載の包装容器。
【請求項９】
前記包装容器がパウチである、請求項６〜８のいずれか１項に記載の包装容器。
【請求項１０】
容器本体の収容部を封止するように前記容器本体に接合される蓋体であって、請求項１〜５のいずれか１項に記載の包装材で形成されている蓋体。
【発明の詳細な説明】
【技術分野】
【０００１】
本発明は、包装材、これを用いた包装容器及び蓋体に関する。
【背景技術】
【０００２】
絵柄印刷により装飾が施されるプラスチック系包装材には、基材の外層側に絵柄印刷層が形成される、いわゆる表刷りのものと、透明基材の内層側に絵柄印刷層が形成される、いわゆる裏刷りのものとがある。
表刷りの場合は、あらゆる基材に印刷することができ、印刷イメージどおりの外観が得られやすい。その反面、包装材の外表面への衝撃や摩擦等により絵柄印刷に傷や剥離が生じやすいという短所がある。
【０００３】
これに対して、裏刷りは、透明基材の内層側（裏側）に印刷されるため、包装材の外表面への衝撃や摩擦等に対しても、絵柄印刷の傷や剥離は生じにくいという長所を有している。また、裏刷りによる絵柄は、例えば、特許文献１に記載されているように、透明基材を通して包装材の外表面から視認されるため、視認者側では、透明基材によって平滑化され、光沢性が付与され、高級感が得られる。
【先行技術文献】
【特許文献】
【０００４】
【特許文献１】特開２０１７−８１５８９号公報
【発明の概要】
【発明が解決しようとする課題】
【０００５】
しかし、裏刷りされたプラスチック系包装材から形成したパウチ等の包装容器は、開封時等に手が滑りやすいという問題があった。
【課題を解決するための手段】
【０００６】
本発明者らは、裏刷りのプラスチック系包装材から形成したパウチを開封する際に手が滑る原因について検討した。
本発明者らは、まず、上記の原因が、裏刷りのプラスチック系包装材から形成したパウチは表面側に透明プラスチックフィルムが露出しており、露出した透明プラスチックフィルムの表面の平滑性に関連していると仮定した。そして、該仮定に基づき、該透明プラスチックフィルムの表面側にマット層を形成し、表面を凹凸化することを試みた。
しかし、透明プラスチックフィルムの表面側にマット層を形成しても、手が水で濡れた状態でパウチを開封した場合には、開封時に手が滑ることを十分に抑制することができなかった。台所、洗面所及び浴室等では、手が濡れた状態でパウチを開封することが多いため、かかる状態においてパウチ開封時の手の滑りを抑制することは重要な課題である。
そして、本発明者らはさらに検討を重ねた結果、透明プラスチックフィルムの表面側に形成するマット層を特定の構成とすることで、手が水で濡れた状態においても、パウチ開封時の手の滑りを抑制できることを見出した。
【０００７】
すなわち、本発明は、以下の［１］〜［３］を提供するものである。
［１］透明基材の内層側に印刷層を有する包装材であって、前記透明基材の外層側の少なくとも一部に透明マット層を有し、前記透明マット層がバインダー樹脂及び吸油量が２５０［ｇ／１００ｇ］以上のマット剤を含む、包装材。
［２］上記［１］に記載の包装材で形成されている包装容器。
［３］容器本体の収容部を封止するように前記容器本体に接合される蓋体であって、上記［１］に記載の包装材で形成されている蓋体。
【発明の効果】
【０００８】
本発明の包装材、これを用いた包装容器及び蓋体は、手が水で濡れた状態でも、パウチ等の包装容器を開封する際などに手の滑りを抑制することができる。
【図面の簡単な説明】
【０００９】
【図１】本発明の包装材の実施の形態を示す概略断面図である。
【図２】本発明の包装材の他の実施の形態を示す概略断面図である。
【図３】本発明の包装容器の実施の形態を示す概略平面図である。
【図４】本発明の包装容器の他の実施の形態を示す概略断面図である。
【発明を実施するための形態】
【００１０】
以下、本発明の包装材、並びに前記包装材を用いた包装容器及び蓋体について、図面を参照して詳細に説明する。なお、本明細書中の「ＡＡ〜ＢＢ」との数値範囲の表記は、「ＡＡ以上ＢＢ以下」であることを意味する。
【００１１】
［包装材］
本発明の包装材は、透明基材の内層側に印刷層を有する包装材であって、前記透明基材の外層側の少なくとも一部に透明マット層を有し、前記透明マット層がバインダー樹脂及び吸油量が２５０［ｇ／１００ｇ］以上のマット剤を含むものである。
【００１２】
図１及び図２は、本発明の包装材１０の積層構成の例を示す概略断面図である。
これらの図においては、上が外層側（表面側）であり、下が内層側（裏面側）である。図１及び図２に示すように、本発明の包装材１０は、透明基材３０の内層側に印刷層４０を有し、透明基材３０の外層側の少なくとも一部に透明マット層２０を有している。
また、図１及び図２では、印刷層４０として、絵柄印刷層４１及び地色印刷層４２を有している。さらに、図２では、絵柄印刷層４１として、有彩色層４１ａ及び光輝性印刷層４１ｂを有している。
【００１３】
包装材１０の積層構成においては、その他の層を構成層として含んでいてもよい。
例えば、図１及び図２に示す包装材１０は、印刷層４０の内層側（裏面）に、中間層７０及びシーラント層８０を備えている。
また、図１に示す包装材は、透明マット層２０の外層側（表面側）の一部にクリア層６０を有している。
【００１４】
＜透明基材＞
透明基材３０は、包装材１０の基材であるとともに、印刷層４０が裏刷りされる場合の印刷基材となる。透明基材３０は、印刷層４０を外層側から視認できるように、光透過性を有する材料で構成される。例えば、光透過性を有する基材としては、プラスチックフィルム、透明紙等が挙げられ、中でもプラスチックフィルムが好適に用いられる。
【００１５】
透明基材の厚みは、特に限定されるものではなく、包装材の用途に応じて適宜設定することができるが、通常、５〜５０μｍ程度であることが好ましく、より好ましくは８〜４０μｍ、さらに好ましくは１０〜２５μｍである。
【００１６】
透明基材は、ＪＩＳ Ｋ７３６１−１：１９９７の全光線透過率が８５％以上であることが好ましく、９０％以上であることがより好ましい。また、透明基材は、ＪＩＳＫ７１３６：２０００のヘイズが１．０％以下であることが好ましく、０．５％以下であることがより好ましく、０．３％以下であることがさらに好ましい。
【００１７】
プラスチックフィルムの材料としては、具体的には、ポリエチレン（ＰＥ）系やポリプロピレン（ＰＰ）系等のポリオレフィン系樹脂、環状ポリオレフィン系樹脂、ポリスチレン系樹脂、アクリロニトリル−スチレン共重合体（ＡＳ）樹脂、アクリロニトリル−ブタジエン−スチレン共重合体（ＡＢＳ）樹脂、ポリ（メタ）アクリル系樹脂、ポリカーボネート系樹脂、ポリビニルアルコール系樹脂、エチレン−ビニルアルコール共重合体（ＥＶＯＨ）、エチレン−ビニルエステル共重合体ケン化物、ポリエチレンテレフタレート（ＰＥＴ）やポリブチレンテレフタレート（ＰＢＴ）、ポリエチレンナフタレート（ＰＥＮ）等のポリエステル系樹脂、各種ナイロン（Ｎｙ）等のポリアミド系樹脂、ポリウレタン系樹脂、アセタール系樹脂、セルロース系樹脂、ポリ塩化ビニリデン系樹脂（ＰＶＤＣ）等が挙げられる。これらの中でも、汎用性の観点からは、ポリオレフィン系樹脂が好ましく、耐熱性や強度等の観点からは、ポリエステル系樹脂、ポリアミド系樹脂が好ましい。
プラスチックフィルムは、一軸延伸又は二軸延伸されたものであってもよい。また、上記のうちの２種以上の樹脂のフィルムが積層された複合フィルムであってもよい。また、プラスチックフィルムは、インフレーション法、あるいはまた、溶融押出しコーティング法で形成されたものであってもよい。
【００１８】
包装材が電子レンジ用やレトルト容器として用いられる場合、プラスチックフィルムは耐熱性に優れているものが好ましい。耐熱性に優れたプラスチックフィルムを構成する樹脂としては、ポリエステル系樹脂及びポリアミド系樹脂等が挙げられる。
電子レンジ用やレトルト容器用の包装材のプラスチックフィルムの具体例としては、ポリエステルフィルムの単体、ナイロン等のポリアミドフィルムの単体、ポリエステルフィルム及びポリアミドフィルムの一種以上を含む複合フィルムが挙げられる。前記複合フィルムの例としては、ＰＥＴ／Ｎｙ／ＰＥＴ、外層側からＰＥＴ／Ｎｙの構成からなる共押出し延伸フィルムが挙げられる。また、前記複合フィルムとしては、ポリエステルフィルム及びポリアミドフィルムのいずれか１種以上と、エチレン−ビニルアルコール共重合体フィルム及びポリ塩化ビニリデンフィルムのいずれか１種以上とを組み合わせることも好ましい。
【００１９】
＜印刷層＞
印刷層は、透明基材の内層側に形成される。印刷層としては、絵柄印刷層及び地色印刷層が挙げられる。絵柄印刷層及び地色印刷層を併用する場合、地色印刷層は絵柄印刷層よりも内層側に形成することが好ましい。
【００２０】
＜＜絵柄印刷層＞＞
絵柄印刷層は、透明基材の裏面に形成される。絵柄印刷層とは、例えば、文字（商品名、製品表示、品質表示等）、図形、写真、記号、模様、パターン等を含む広い概念である。絵柄印刷層は、他の基材層やシーラント層等の表面に表刷りで形成した後、透明基材の裏面に接着剤で貼り合わせて形成されるものであってもよいが、外層側から絵柄をよりシャープに視認できるようにする観点から、透明基材に裏刷りで形成されることが好ましい。絵柄印刷層は、１層で構成されても、２層以上の多層で構成されてもよい。
絵柄印刷層の総厚みは、特に限定されるものではないが、通常、１〜１０μｍ程度であることが好ましく、より好ましくは１．５〜５μｍである。また、絵柄印刷層４１は、図１に示すように透明基材３０に対して全面印刷であってもよいし、図２に示すように透明基材３０に対して部分印刷であってもよい。
【００２１】
絵柄印刷層は、通常、バインダー樹脂や溶剤からなるビヒクルを主成分とし、これに、染料や顔料等の着色剤が添加混合されたインキを用いた印刷により形成される。印刷方式としては、例えば、グラビア印刷、オフセット印刷、凸版印刷、シルクスクリーン印刷等が挙げられる。これらのうち、グラビア印刷が好ましい。
【００２２】
絵柄の光沢感による装飾効果を高める観点から、絵柄印刷層４１は、有彩色層４１ａ及び光輝性印刷層４１ｂの少なくともいずれかを含むことが好ましい。
有彩色層４１ａ及び光輝性印刷層４１ｂの両方が形成される場合、図２に示すように包装材の厚み方向の同じ位置に並列して形成されてもよく、あるいはまた、一部が厚み方向に重なるように形成されていてもよい。
【００２３】
有彩色層４１ａの着色剤としては、汎用の染料や顔料（例えば、黄鉛、チタン黄、弁柄、カドミウム赤、群青、コバルトブルー等の無機顔料；キナクリドンレッド、イソインドリノンイエロー、フタロシアニンブルー等の有機顔料）を使用することができる。
光輝性印刷層４１ｂは、光輝性顔料を含むインキを用いて印刷された層である。光輝性顔料としては、パール顔料や金属鱗片等が挙げられる。これらのうち、１種単独で使用しても、２種以上を併用してもよい。包装材に電子レンジ加熱やレトルト処理に対する耐性を付与する観点からは、パール顔料が好ましい。一方、絵柄により高い金属光沢性を付与する観点からは、金属鱗片が好ましい。
【００２４】
パール顔料としては、例えば、白色パール顔料、干渉パール顔料、着色パール顔料等が挙げられる。
白色パール顔料は、雲母の被覆層が二酸化チタン等の無色高屈折率材料であり、かつ被覆層の厚みが０．１〜０．１５μｍ程度と比較的小さいものであり、光のほぼすべての波長を反射するため、白色もしくは銀色に見える。
干渉パール顔料は、雲母の被覆層が二酸化チタン等の無色高屈折率材料であり、かつ被覆層の厚みが白色パール顔料よりも大きく、０．１５μｍ超のものである。この厚みによって、反射光及び透過光が変化し、種々の干渉色を生じる。虹彩色パールと呼ばれる場合もある。
着色パール顔料は、有彩色であり、雲母の被覆層を酸化第二鉄等の有色高屈折率材料としたもの、白色パール顔料の周囲をさらに酸化第二鉄等の有色高屈折率材料もしくはその他の有色顔料で被覆したもの、又は、雲母の被覆層中に顔料やその他の着色剤を添加したもの等がある。
【００２５】
パール顔料の粒径は、特に限定されるものではなく、平均長さが５〜６０μｍであることが好ましく、より好ましくは５〜３０μｍである。なお、パール顔料の平均長さは、光学顕微鏡で観察した任意の２０個の粒子の長径の平均値として求められる。
光輝性印刷層中のパール顔料の含有量は、光沢性を得るのに十分な量とする観点から、光輝性印刷層の全固形分の４０〜９０質量％であることが好ましく、より好ましくは５０〜８５質量％、さらに好ましくは６０〜８０質量％である。
【００２６】
金属鱗片としては、アルミニウム、金、銀、真鍮、チタン、クロム、ニッケル、ニッケルクロム、ステンレス等の金属や合金が挙げられる。
金属鱗片は、例えば、前記金属又は合金をプラスチックフィルム上に真空蒸着してなる金属薄膜をプラスチックフィルムから剥離し、剥離した金属薄膜を粉砕、撹拌した得られたものや、前記金属又は合金の粉末と溶剤とを混合し、媒体撹拌ミル、ボールミル、アトライター等で、該粉末を展延及び／又は粉砕して得られたもの、さらに、これらの表面が樹脂コートされたもの等を用いることができる。
【００２７】
金属鱗片は、光輝性印刷層４ｂ中での均一な分散性の観点から、平均長さが１〜５０μｍであることが好ましく、より好ましくは２〜３０μｍ、さらに好ましくは５〜２０μｍである。また、取り扱い性及び高い金属光沢性を得る観点から、平均厚みが０．０１〜５μｍであることが好ましく、より好ましくは０．０２〜３μｍ、さらに好ましくは０．０５〜１μｍである。また、金属鱗片のアスペクト比（平均長さ／平均厚み）は１５〜５００であることが好ましい。
なお、金属鱗片の平均長さ及び平均厚みは、平滑な基材上に金属鱗片を散布した状態で、レーザ干渉式の三次元形状解析装置を用いて、２０個の金属鱗片の長さ及び厚みを測定し、これらの測定値の各平均値として求められる。１個の金属鱗片の長さは、任意の軸方向において金属鱗片を平面観察した際の最大径（長さ）を意味する。１個の金属鱗片の厚みは、前記軸方向に垂直な方向（断面）における金属鱗片の最大厚み（長さ）を意味する。例えば、三次元形状解析装置による測定結果の処理画像のＸ軸方向を任意の軸方向（測定方向）とした場合、Ｘ軸と平行な方向において求めた１個の金属鱗片の最大径を、１個の金属鱗片の長さとする。仮に、Ｘ軸と平行ではない方向における長さが前記最大径よりも大きい場合であっても、その長さを最大径とはみなさない。レーザ干渉式の三次元形状解析装置としては、例えば、キーエンス社製の形状解析レーザ顕微鏡「ＶＫ−Ｘシリーズ」を用いることができる。
【００２８】
光輝性印刷層中の金属鱗片の含有量は、包装材で電子レンジ用の容器が形成される場合の電子レンジ耐性の観点からは、光輝性印刷層の全固形分の３質量％以上４０質量％未満であることが好ましく、より好ましくは１０〜３０質量％である。
【００２９】
インキに用いられるバインダー樹脂としては、例えば、ポリエチレン系樹脂や塩素化ポリプロピレン系樹脂等のポリオレフィン系樹脂、ポリ（メタ）アクリル系樹脂、ポリ塩化ビニル系樹脂、ポリ酢酸ビニル系樹脂、塩化ビニル−酢酸ビニル共重合体、ポリスチレン系樹脂、スチレン−ブタジエン共重合体、フッ化ビニリデン系樹脂、ポリビニルアルコール系樹脂、ポリビニルアセタール系樹脂、ポリビニルブチラール系樹脂、ポリブタジエン系樹脂、ポリエステル系樹脂、ポリアミド系樹脂、アルキッド系樹脂、エポキシ系樹脂、不飽和ポリエステル系樹脂、熱硬化型ポリ（メタ）アクリル系樹脂、メラミン系樹脂、尿素系樹脂、ポリウレタン系樹脂、フェノール系樹脂、キシレン系樹脂、マレイン酸樹脂、ニトロセルロースやエチルセルロース、アセチルブチルセルロース、エチルオキシエチルセルロース等の繊維素系樹脂、塩化ゴムや環化ゴム等のゴム系樹脂、石油系樹脂、ロジン、カゼイン等の天然樹脂等が挙げられる。これらは、１種単独で用いても、２種以上を併用してもよい。
【００３０】
インキに用いられる溶剤としては、例えば、メタノールやエタノール、ノルマルプロパノール、イソプロパノール、プロピレングリコールモノメチルエーテル等のアルコール系溶剤、アセトンやメチルエチルケトン、メチルイソブチルケトン等のケトン系溶剤、酢酸メチルや酢酸エチル、酢酸ノルマルプロピル等のエステル系溶剤、ノルマルヘキサンやノルマルヘプタン、ノルマルオクタン等の脂肪族炭化水素系溶剤、シクロヘキサンやメチルシクロヘキサン、シクロヘプタン等の脂環式炭化水素系溶剤、トルエンやキシレン等の芳香族系溶剤、ミネラルスピリット等が挙げられる。これらは、１種単独で用いても、２種以上を併用してもよい。なお、印刷時の作業環境及び被包装物への影響が懸念されるような場合には、これらのうち、特に、芳香族系溶剤は含まないことが好ましい。
また、インキには、必要に応じて、例えば、充填剤、安定剤、可塑剤、酸化防止剤、紫外線吸収剤等の光安定剤、分散剤、増粘剤、乾燥剤、滑剤、帯電防止剤、架橋剤等の任意の添加剤を添加することができる。
【００３１】
＜＜地色印刷層＞＞
地色印刷層は、絵柄印刷層の絵柄を引き立てたり、外層側から被包装物への光の透過を遮断したりする等の観点から、必要に応じて、絵柄印刷層の内層側に形成される。地色印刷層は、上述した絵柄印刷層と同様の方法を用いて形成することができ、絵柄印刷層の裏面に裏刷りして形成されることが好ましい。地色印刷層を形成するための印刷用インキのバインダー樹脂、溶剤及び添加剤は、上記の絵柄印刷層についてのものと同様のものを用いることができる。
地色印刷層は、絵柄印刷層の裏面全面に形成されてもよく、絵柄印刷層の裏面の一部に形成されてもよい。地色印刷層の総厚みは、１．５〜５μｍ程度であることが好ましく、より好ましくは１．５〜３μｍである。
【００３２】
地色印刷層は、黒色地色層及び白色地色層の少なくともいずれかを含むことが好ましい。また、絵柄印刷層の絵柄を引き立てる役割や、印刷効率等の観点から、地色印刷層は、単色ベタ印刷であることが好ましい。なお、絵柄印刷層の絵柄を有していない部分の外層側から見える地色印刷層が、文字、図形、記号、模様、パターン等として視認されるものとすることもできる。
【００３３】
＜透明マット層＞
透明マット層は、透明基材の外層側の少なくとも一部に形成される。また、透明マット層は、バインダー樹脂及び吸油量が２５０［ｇ／１００ｇ］以上のマット剤を含む。
【００３４】
透明マット層中に吸油量が２５０［ｇ／１００ｇ］以上のマット剤を含むことによって、手が水で濡れた状態でも、パウチ等の包装容器を開封する際などに手の滑りを抑制することができる。かかる効果を奏する原因は以下のように推定される。
まず、手が水で濡れた状態で滑りやすくなる理由は、手と包装容器との間において、水が潤滑剤としての役割を生じるためと考えられる。また、透明マット層を設けてプラスチックフィルムの表面を凹凸化しても手の滑りが抑制できない場合がある理由は、透明マット層の表面に水の薄膜が形成され、透明マット層の凹凸が平坦化するためと考えられる。
これに対して、透明マット層中に吸油量が２５０［ｇ／１００ｇ］以上のマット剤を含有させた場合、マット剤が水を吸収し、透明マット層の表面に水の薄膜が形成されにくくなるため、水で濡れた手の滑りが抑制されると考えられる。
【００３５】
マット剤の吸油量は２７０［ｇ／１００ｇ］以上であることが好ましく、２８０［ｇ／１００ｇ］以上であることがより好ましい。
マット剤の吸油量の上限は特に限定されないが、吸油量が大き過ぎると、マット剤の凝集性が強くなり過ぎ、マット感を制御しにくくなるため、６００［ｇ／１００ｇ］以下であることが好ましく、５００［ｇ／１００ｇ］以下であることがより好ましく、４００［ｇ／１００ｇ］以下であることがさらに好ましい。
本明細書において、吸油量とは、ＪＩＳＫ５１０１−１３−２の「顔料試験法−第１３部：吸油量−第２節：煮あまに油法」により測定したものである。
【００３６】
透明マット層の全固形分に対する、吸油量が２５０［ｇ／１００ｇ］以上のマット剤の含有割合は、２．０〜５０．０質量％であることが好ましく、５．０〜４０．０質量％であることがより好ましく、１５．０〜３０．０質量％であることがさらに好ましい。
吸油量が２５０［ｇ／１００ｇ］以上のマット剤の含有量を２質量％以上とすることにより、水がマット剤で吸収されやすくなり、水で濡れた手の滑りを抑制しやすくできる。また、吸油量が２５０［ｇ／１００ｇ］以上のマット剤の含有量を５０質量％以下とすることにより、透明マット層中におけるマット剤の結着性を良好にしやすくできる。
【００３７】
吸油量２５０［ｇ／１００ｇ］以上のマット剤の平均粒子径は０．１〜１５．０μｍであることが好ましく、１．０〜１０．０μｍであることがより好ましく、２．０〜７．５μｍであることがさらに好ましく、２．７〜５．０μｍであることがよりさらに好ましい。
吸油量２５０［ｇ／１００ｇ］以上のマット剤の平均粒子径を０．１μｍ以上とすることにより、透明マット層の表面を凹凸化することによって、水で濡れた手の滑りを抑制しやすくできる。また、吸油量２５０［ｇ／１００ｇ］以上のマット剤の平均粒子径を１５．０μｍ以下とすることにより、透明マット層の表面が過度に凹凸化されることによって、印刷層の絵柄の視認性が低下することを抑制できる。
本明細書において、マット剤の粒子の平均粒径は、レーザー光回折法による粒度分布測定における質量平均値ｄ５０として測定したものである。
【００３８】
マット剤としては、シリカ、アルミナ、炭酸カルシウム、アルミノシリケート、硫酸バリウム等の無機物からなる粒子が好ましい。また、これらの中でも透明性に優れるシリカが好ましい。
マット剤の形状は、球形、多面体、鱗片状、不定形等が挙げられる。これらの中でも、滑り抑制の観点から不定形が好ましい。
【００３９】
透明マット層は、本発明の効果を阻害しない範囲で、吸油量２５０［ｇ／１００ｇ］未満のマット剤を含有していてもよい。
なお、透明マット層に含まれる全マット剤のうち、吸油量２５０［ｇ／１００ｇ］以上のマット剤の割合は８０質量％以上であることが好ましく、９０質量％以上であることがより好ましく、９５質量％以上であることがさらに好ましく、１００質量％であることがよりさらに好ましい。
【００４０】
透明マット層の厚みは１．０〜１５．０μｍであることが好ましく、１．５〜１０．０μｍであることがより好ましく、１．８〜６．０μｍであることがさらに好ましい。
透明マット層の厚みを１．０μｍ以上とすることにより、水がマット剤で吸収されやすくなり、水で濡れた手の滑りを抑制しやすくできる。また、透明マット層の厚みを１５．０μｍ以下とすることにより、印刷層の絵柄の視認性が低下することを抑制できる。
【００４１】
吸油量２５０［ｇ／１００ｇ］以上のマット剤の平均粒子径ｄと、透明マット層の厚みｈとの比（ｄ／ｈ）は、手の滑りの抑制と、マット剤の欠落の抑制とのバランスの観点から、０．５〜２．０であることが好ましく、０．７〜１．８であることがより好ましく、０．９〜１．６であることがさらに好ましい。
【００４２】
透明マット層のバインダー樹脂としては、汎用の熱可塑性樹脂、硬化性樹脂を用いることができ、２液硬化型樹脂を用いることが好ましい。２液硬化型樹脂としては、ポリオールとイソシアネートとの２液硬化型樹脂が好ましい。
【００４３】
ポリオールとしては、アクリルポリオール、ポリエステルポリオール、エポキシポリオール等が挙げられ、これらのうち、アクリルポリオールが好ましい。アクリルポリオールとしては、塩化ビニル変性アクリルポリオール、塩化ビニル−酢酸ビニル変性アクリルポリオール、塩素化ポリオレフィン変性アクリルポリオール、メチル（メタ）アクリレート−２−ヒドロキシエチル（メタ）アクリレート共重合体、オクチル（メタ）アクリレート−エチルヘキシル（メタ）アクリレート−２−ヒドロキシエチル（メタ）アクリレート共重合体、メチル（メタ）アクリレート−ブチル（メタ）アクリレート−２−ヒドロキシエチル（メタ）アクリレート−スチレン共重合体等が挙げられるが、これらのうち、塩化ビニル変性アクリルポリオールが好ましい。
【００４４】
また、イソシアネートとしては、公知の化合物を使用することができる。例えば、２，４−トリレンジイソシアネート（略称：ＴＤＩ）、ナフタレンジイソシアネート、４，４’−ジフェニルメタンジイソシアネート等の芳香族イソシアネート；１，６−ヘキサメチレンジイソシアネート（略称：ＨＭＤＩ）、イソホロンジイソシアネート（略称：ＩＰＤＩ）、メチレンジイソシアネート（略称：ＭＤＩ）、キシリレンジイソシアネート（略称：ＸＤＩ）、水素添加トリレンジイソシアネート；水素添加ジフェニルメタンジイソシアネート等の脂肪族又は脂環式イソシアネート等のポリイソシアネートが挙げられる。また、これらのイソシアネートの付加体又は多量体、例えば、トリメチルプロパンのＴＤＩ付加体、ＴＤＩの３量体等も挙げられる。
【００４５】
透明マット層の外層側表面は、ＪＩＳ  Ｂ０６０１：１９９４に準じて測定されるカットオフ値０．８ｍｍでの算術平均粗さＲａが０．２〜２．０μｍであることが好ましく、０．３〜１．５μｍであることがより好ましく、０．５〜１．０μｍであることがさらに好ましい。
透明マット層の外層側表面のＲａを０．２μｍ以上とすることにより、透明マット層の表面を凹凸化することによって、水で濡れた手の滑りを抑制しやすくできる。また、透明マット層の外層側表面のＲａを２．０μｍ以下とすることにより、透明マット層の表面が過度に凹凸化されることによって、印刷層の絵柄の視認性が低下することを抑制できる。
なお、本明細書において、算術平均粗さＲａは、透明マット層２の外層側表面における流れ方向（ＭＤ）で１０箇所、及びＭＤ方向の直角方向（ＴＤ）で１０箇所の合計２０箇所で測定した平均値である。
【００４６】
透明マット層２０は、図１のように、透明基材３０の外層側の全面に形成してもよいし、図２のように、透明基材３０の外層側の一部に形成してもよい。図２のような構成とした場合、透明マット層２０を有する箇所と、透明マット層２０を有さない箇所とで光沢の差が生じ、意匠性を高くできる点で好ましい。
【００４７】
透明マット層は、例えば、バインダー樹脂及びマット剤を含むマットインキ（透明マット層用インキ）を用いた印刷により形成することができる。印刷方式は、例えば、グラビア印刷、オフセット印刷、凸版印刷、シルクスクリーン印刷等が挙げられる。これらのうち、グラビア印刷が好ましい。
【００４８】
マットインキにおける溶剤としては、上記の絵柄印刷層におけるインキについてのものと同様のものを用いることができる。
また、マットインキには、さらに、必要に応じて、本発明の効果を妨げない範囲において、安定剤、可塑剤、酸化防止剤、紫外線吸収剤等の光安定剤、分散剤、増粘剤、乾燥剤、滑剤、帯電防止剤等の任意の添加剤を添加することができる。
【００４９】
＜クリア層＞
透明マット層２０上の一部には、図１に示すようにクリア層６０を有していてもよい。かかる構成とすることにより、クリア層を有する箇所と、クリア層を有さない箇所とで光沢の差が生じ、意匠性を高くできる点で好ましい。
クリア層の厚みは、０．５〜１５μｍ程度であることが好ましく、より好ましくは１〜１０μｍ、さらに好ましくは２〜７μｍである。
【００５０】
クリア層は、光沢性を付与する絵柄の領域の透明マット層の外層側表面に、例えば、グロスニス（ＯＰニス）でコーティングすることにより形成することができる。このような部分的なコーティングは、例えば、グラビア印刷、オフセット印刷、凸版印刷、フレキソ印刷、シルクスクリーン印刷により行うことができる。これらのうち、グラビア印刷、フレキソ印刷が好ましい。
【００５１】
グロスニスとしては、水性ニス及び油性ニスのいずれを用いることもできる。
水性ニスとしては、例えば、ポリ（メタ）アクリル系樹脂、（メタ）アクリル−スチレン共重合体等の樹脂成分を、水と少量の揮発性有機溶剤に溶解又は分散させたものを用いることができる。揮発性溶剤としては、例えば、メタノール、エタノール、ノルマルプロパノール、イソプロパノール、プロピレングリコールモノメチルエーテル等のアルコール類やアセトン、メチルエチルケトン、エチルアセテート等が挙げられる。
油性ニスとしては、例えば、ポリウレタン系樹脂、塩化ビニル−酢酸ビニル系共重合体、ポリ（メタ）アクリル系樹脂、塩素化ポリプロピレン系樹脂等の樹脂成分を、揮発性有機溶剤に溶解又は分散させたものを用いることができる。揮発性溶剤としては、例えば、メチルエチルケトン、トルエン、エタノール、イソプロパノール等が挙げられる。
水性ニス及び油性ニスには、さらに、必要に応じて、潤滑剤や界面活性剤等の添加剤を添加することができる。水性ニス及び油性ニス中の樹脂成分は、４０〜８５質量％であることが好ましい。
【００５２】
＜中間層＞
中間層７０は、図１及び図２に示すように、印刷層４０とシーラント層８０との間に、必要に応じて設けることができる。中間層としては、例えば、ガスバリア層やプラスチックフィルム層等が挙げられ、これらの層は、両面に接する層と接着剤（層）を介して接合することにより形成することができる。
中間層の総厚みは、１〜５０μｍ程度であることが好ましく、より好ましくは２〜１４０μｍ、さらに好ましくは３〜３０μｍである。
【００５３】
＜＜ガスバリア層＞＞
ガスバリア層は、包装材による被包装物と包装材の外部環境との間で、酸素や水蒸気等の透過を遮断するものである。また、可視光や紫外線等の透過を遮断する遮光性をも付与するものであってもよい。ガスバリア層は、１層で構成されていても、２層以上の多層で構成されていてもよい。ガスバリア層は、公知の材料により構成することができ、例えば、アルミ箔や、プラスチックフィルム表面に蒸着膜や塗布膜を形成した構成とすることができる。塗布膜を形成する場合は、ガスバリア性の向上の観点から、蒸着膜の表面に形成されることが好ましい。
なお、前記プラスチックフィルム表面は、蒸着膜や塗布膜の密着性向上の観点から、予め表面処理を施しておいてもよい。表面処理としては、例えば、コロナ放電処理、オゾン処理、酸素ガスや窒素ガス等を用いた低温プラズマ処理、グロー放電処理、酸化剤処理、アンカーコート剤の塗布等が挙げられる。
【００５４】
前記蒸着膜としては、例えば、ケイ素、アルミニウム、マグネシウム、カルシウム、カリウム、スズ、ナトリウム、ホウ素、チタン、鉛、ジルコニウム、イットリウム等の無機物又はこれらの酸化物により形成することができる。
蒸着膜の形成方法としては、例えば、真空蒸着やスパッタリング、イオンプレーティング等の物理蒸着（ＰＶＤ）法、プラズマ化学気相成長や熱化学気相成長、光化学気相成長等の化学蒸着（ＣＶＤ）法等が挙げられる。
蒸着膜の膜厚は、成膜材料や要求されるガスバリア性能等によって異なるが、通常、５〜２００ｎｍ程度であることが好ましく、より好ましくは５〜１５０ｎｍ、さらに好ましくは１０〜１００ｎｍである。ケイ素酸化物やアルミニウム酸化物等の無機酸化物の場合は、５〜１００ｎｍ程度であることが好ましく、より好ましくは５〜５０ｎｍ、さらに好ましくは１０〜３０ｎｍである。
【００５５】
前記塗布膜としては、例えば、一般式Ｒ1ｎＭ（ＯＲ2）m（式中、Ｒ1、Ｒ2は炭素数１〜８の有機基、Ｍは金属原子である。ｎは０以上の整数、ｍは１以上の整数を表し、ｎ＋ｍはＭの原子価である。）で表される１種以上のアルコキシドと、ポリビニルアルコール系樹脂及び／又はエチレン−ビニルアルコール共重合体とを、ゾル−ゲル法触媒、酸、水及び有機溶剤の存在下で、ゾル−ゲル法により重縮合して得られた塗工液を塗布し、５０〜３００℃で、０．０５〜６０分間加熱処理することにより形成することができる。
塗布方法としては、例えば、グラビアロールコーター等のロールコート、スプレーコート、スピンコート、ディッピング、刷毛、バーコート、アプリケータ等の塗布手段により行うことができる。１回又は複数回の塗布で、塗布膜の乾燥膜厚が０．０１〜３０μｍ程度となることが好ましく、より好ましくは０．０５〜２０μｍ、さらに好ましくは０．１〜１０μｍである。
【００５６】
＜＜プラスチックフィルム層＞＞
中間層におけるプラスチックフィルム層は、包装材の強度の向上や加工適性の向上、他の層を形成するための基材として、必要に応じて設けられる。
プラスチックフィルム層の構成材料としては、具体的には、透明基材と同様の材料を用いることができる。
【００５７】
電子レンジでの加熱やレトルト処理の観点から、耐熱性を高めるために、中間基材層は耐熱性に優れるものが好ましい。耐熱性に優れる中間基材層の具体例としては、電子レンジ用、レトルト容器用の包装材における透明基材として例示したプラスチックフィルムが挙げられる。
【００５８】
＜接着剤層＞
包装材の各構成層は、各層間の接合強度の向上の観点から、接着剤層を介して積層されていてもよい。ただし、印刷層よりも外層側では、絵柄の視認性や光沢感に影響を及ぼさないことを条件として、接着剤を使用することができる。
接着剤層の各厚みは、０．０１〜２０μｍ程度であることが好ましく、より好ましくは０．０５〜１５μｍ、さらに好ましくは０．１〜１０μｍである。
【００５９】
接着剤層は、公知のドライラミネート用接着剤を用いた方法により形成することができる。ドライラミネート用接着剤としては、例えば、ポリ酢酸ビニル系接着剤、ポリアクリル酸エステル系接着剤、シアノアクリレート系接着剤、エチレン共重合体系接着剤、セルロース系接着剤、ポリエステル系接着剤、ポリアミド系接着剤、ポリイミド系接着剤、尿素樹脂やメラミン樹脂等によるアミノ樹脂系接着剤、フェノール樹脂系接着剤、エポキシ系接着剤、ポリウレタン系接着剤（例えば、ポリオールとイソシアネートとの硬化物）、反応型（メタ）アクリル酸系接着剤、クロロプレンゴムやニトリルゴム、スチレン−ブタジエンゴム等によるゴム系接着剤、シリコーン系接着剤、アルカリ金属シリケートや低融点ガラス等による無機系接着剤等が挙げられる。
【００６０】
＜シーラント層＞
図１及び図２に示すように、印刷層４０の内層側には、シーラント層８０が積層されていることが好ましい。
シーラント層は、包装材の最内層に形成され、内層側の面が被包装物と直接接触し、被包装物を保護するものであり、特に、包装材で液状物の包装容器が形成される場合には、シーラント層は液状物に対する耐浸透性を有していることが好ましい。また、包装材で密閉容器が形成される場合には、シーラント層がヒートシールされることにより、密封性を確保できることが好ましい。シーラント層は、１層で構成されても、２層以上の多層で構成されてもよい。
【００６１】
シーラント層の総厚みは、特に限定されるものではなく、包装材の用途及び被包装物の種類や性質等に応じて適宜設定されるが、通常、１０〜２００μｍ程度であることが好ましい。包装材でパウチ（特にレトルトパウチ）が形成される場合、シーラント層の厚みは、より好ましくは２０〜１５０μｍ、さらに好ましくは３０〜１００μｍである。また、包装材で蓋体が形成される場合、シーラント層の総厚みは、より好ましくは１５〜８０μｍ、さらに好ましくは２０〜６０μｍである。
【００６２】
シーラント層を構成する材料としては、例えば、低密度ＰＥ（ＬＤＰＥ）、直鎖状低密度ＰＥ（ＬＬＤＰＥ）、中密度ＰＥ（ＭＤＰＥ）、高密度ＰＥ（ＨＤＰＥ）、エチレン−酢酸ビニル共重合体、プロピレン単独重合体、エチレン−プロピレンブロック共重合体、エチレン−プロピレンランダム共重合体等のポリオレフィン系樹脂等が挙げられ、これらのうちの１種又は２種以上の樹脂を用いることができる。
【００６３】
シーラント層は、ヒートシールの際の収縮抑制の観点から、前記樹脂からなる無延伸フィルムであることが好ましい。
また、電子レンジ加熱やレトルト処理における耐熱性の観点から、シーラント層８は、例えば、プロピレン単独重合体、エチレン−プロピレンブロック共重合体、エチレン−プロピレンランダム共重合体等のＰＰ系樹脂、ＨＤＰＥ等の耐熱性に優れた樹脂で形成されることが好ましい。ＰＰ系樹脂については、目的に応じて使い分けられることが好ましく、例えば、耐冷凍性を重視する場合はエチレン−プロピレンブロック共重合体、また、透明性を重視する場合はエチレン−プロピレンランダム共重合体、また、耐熱性が重視される場合はプロピレン単独重合体が好ましい。また、包装材で電子レンジ用の自動蒸通機構を備えた包装容器が形成される場合は、高温時にシーラント層でシール強度が低下し、包装容器内の蒸気を抜けやすくする観点から、エチレン−プロピレンブロック共重合体が好ましい。
【００６４】
また、包装材で蓋体が形成される場合、シーラント層は、イージーピール性を有していることが好ましい。イージーピール性とは、例えば、容器本体の収容部を封止するように前記容器本体に接合される蓋体において、容器本体から蓋体を剥離して開封する際に、剥離しやすいという特性である。
イージーピール性を有するシーラント層は、２種以上の樹脂を用いて形成することができ、具体的には、容器本体との密着性が良好である一の樹脂と、容器本体との密着性が良好ではなく、かつ、前記一の樹脂と非相溶である他の樹脂とを混合することにより形成することができる。例えば、容器本体がポリプロピレン製である場合、前記一の樹脂としてポリプロピレン単独重合体と、ポリエチレン、ポリブテン、ポリスチレン等他の樹脂との混合樹脂でシーラント層を形成することが好ましい。なお、シーラント層が多層構成である場合、該シーラント層は、容器本体と接合される最内層のみがイージーピール性を有していれば足りる。
【００６５】
［包装容器］
本発明の包装容器は、上述した本発明の包装材で形成されてなるものである。
【００６６】
包装容器は、包装容器の外周端部の少なくとも一部の最外層が透明マット層であることが好ましい。包装容器が当該構成を有することにより、手が水で濡れた状態で包装容器を開封する際に、外周端部の最外層が透明マット層である部分から開封すれば、手が滑ることを抑制できる。
【００６７】
また、図３及び図４のように、ノッチ部９１又はつまみ部９２を有する包装容器の場合、ノッチ部９１又はつまみ部９２の最外層が透明マット層であることが好ましい。当該構成とすることにより、手が水で濡れた状態で包装容器を開封する際の手の滑りをより効果的に抑制できる。
【００６８】
包装容器としては、例えば、パウチや蓋付容器が挙げられる他、カップやトレーが挙げられる。パウチは開封時に比較的大きな力を要し、手が水で濡れている場合には滑りやすいため、本発明が極めて有効である。
【００６９】
［蓋体］
本発明の蓋体９５は、容器本体９３の収容部９４を封止するように容器本体９３に接合される蓋体９５であって、上述した本発明の包装材１０で形成されてなるものである。
本発明の蓋体９５は、つまみ部９２を有し、つまみ部９２の最外層が透明マット層であることが好ましい。
【実施例】
【００７０】
以下、本発明を実施例により詳細に説明するが、本発明は、これにより限定されるものではない。
【００７１】
１．包装材の作製
（実施例１）
透明基材の内層側（裏面）の全面に、下記処方の有彩色層用インキをグラビア印刷で裏刷りし、厚み１．０μｍの有彩色層を形成し、絵柄印刷層を形成した。
次いで、透明基材の外層側（表面）の全面に、下記処方の透明マット層用インキをグラビア印刷し、厚み３．０μｍの透明マット層を形成した。次いで、透明マット層上の一部（中央付近）に、下記処方のクリア層用インキをグラビア印刷し、厚み３．０μｍのクリア層を形成した。
そして、絵柄印刷層の内層側（裏面）に、中間層（遮光性を有するガスバリア層）として厚み１２μｍのアルミ蒸着ＰＥＴをドライラミネート用接着剤で貼り合わせ、さらに、シーラント層として厚み１００μｍのポリエチレンフィルムをドライラミネート用接着剤で貼り合わせた。
得られた包装材の外層側からの積層構成の概略は、クリア層（３．０μｍ）／透明マット層（３．０μｍ）／透明基材（１５μｍ）／絵柄印刷層（１．０μｍ）／接着剤層（３．０μｍ）／中間層（１２μｍ）／接着剤層（３．０μｍ）／シーラント層（１００μｍ）である。カッコ内の数値（単位：μｍ）は各層の厚みを表している（以下、同様。）。
【００７２】
各層の構成材料の詳細及びインキの処方等を以下に示す。
＜透明基材＞
二軸延伸ナイロンフィルム：出光ユニテック株式会社製「ユニロンＧ−１００」
＜有彩色層用インキ＞
・有機系赤色顔料：３質量部
・沈降防止剤（微粒子シリカ）：２質量部
・バインダー樹脂（ポリウレタン系樹脂）：２０質量部
・溶剤１（ミネラルスピリット）：７質量部
・溶剤２（プロピレングリコールモノメチルエーテル、酢酸ノルマルプロピル、酢酸エチル、イソプロパノールの混合溶剤）：７０質量部
＜透明マット層用インキ＞
・不定形シリカ粒子（平均粒径３．０μｍ、吸油量２６０［ｇ／１００ｇ］）：３０質量部
・バインダー樹脂（ポリオールとイソシアネートとの２液硬化型ポリウレタン樹脂）：１００質量部
・溶剤（酢酸ノルマルプロピル、酢酸エチル）
注：透明マット層用インキの全固形分に対するシリカ粒子の割合は２３．１質量％である。
＜クリア層用インキ＞
アクリル系熱硬化性樹脂組成物を水系溶媒（水及びイソプロピルアルコールの３：７混合溶媒）に分散してなるインキ組成物
＜中間層＞
アルミ蒸着ＰＥＴ：尾池工業株式会社製「ＥＸＣ」
＜シーラント層＞
ポリエチレンフィルム：大日本印刷株式会社製「ＤＰ−４０２」
＜ドライラミネート用接着剤＞
ポリウレタン系接着剤
【００７３】
（実施例２〜１０）（比較例１〜２）
実施例１において、透明マット層のシリカ粒子の平均粒子径及び吸油量、透明マット層中のシリカ粒子の含有割合、並びに、透明マット層の厚みを表１の条件に変更した以外は、実施例１と同様にして、実施例２〜１０及び比較例１の包装材を得た。
また、透明マット層を形成しない以外は、実施例１と同様にして、比較例２の包装材を得た。
【００７４】
２．包装容器（パウチ）の作製
実施例１〜１０及び比較例１〜２の包装材をシーラント層が内層側になるように折り、外周の４辺付近を加熱して対向するシーラント層同士を接着させた。さらに、図３に示すように、接着箇所の一部にノッチ部を形成し、実施例１〜１０及び比較例１〜２の包装容器（パウチ）を得た。
【００７５】
３．評価
３−１．滑りの抑制
手を濡らした状態で、実施例１〜１０及び比較例１〜２の包装容器（パウチ）をノッチ部から開封する作業を行った。２０歳代、３０歳代、４０歳代、５０歳代の４つの年代から、男女５名ずつ合計４０名が前記作業を行い、開封時の手の滑りやすさを評価した。
手が滑りにくいと感じるものを３点、どちらとも言えないものを２点、手が滑ると感じるものを１点として、上記４０人の評価の平均点を算出した。結果を表１に示す。
＜評価基準＞
Ａ：平均点が２．６超
Ａ−：平均点が２．３超２．６以下
Ｂ：平均点が２．０超２．３以下
Ｃ：平均点が１．５以上２．０以下
Ｄ：平均点が１．５未満
【００７６】
３−２．絵柄印刷層の視認性
実施例１〜１０及び比較例１〜２の包装容器（パウチ）を蛍光灯の照明下において目視で観察し、絵柄印刷層の絵柄が明りょうに視認できるか否かを評価した。その結果、絵柄が明りょうに視認できるものを「Ａ」、絵柄が明りょうに視認できないものを「Ｃ」とした。
【００７７】
【表１】
2019108140.tif 000003
【００７８】
表１に示した結果から、本発明の包装材及びこれを用いた包装容器は、手が水で濡れた状態でも、開封時の手の滑りを抑制できることが確認された。
【符号の説明】
【００７９】
１０：包装材
２０：透明マット層
３０：透明基材
４０：印刷層
４１：絵柄印刷層
４１ａ：有彩色層
４１ｂ：光輝性印刷層
４２：地色印刷層
６０：クリア層
７０：中間層
８０：シーラント層
９１：ノッチ部
９２：つまみ部
９３：容器本体
９４：収容部
９５：蓋体
１００：包装容器
【図１】
2019108140.tif 000004
【図２】
2019108140.tif 000005
【図３】
2019108140.tif 000006
【図４】
2019108140.tif 000007